(57)【特許請求の範囲】
【請求項１】
フェノール樹脂を主成分とするレジンボンド相に砥粒が分散されて保持された円形薄板状のブレード本体を、３５０〜５００℃の温度範囲で１〜１０時間保持して熱処理することを特徴とする切断用ブレードの製造方法。
【請求項２】
請求項１に記載の切断用ブレードの製造方法であって、
前記ブレード本体を、４００〜５００℃の温度範囲で熱処理することを特徴とする切断用ブレードの製造方法。
【請求項３】
請求項１又は２に記載の切断用ブレードの製造方法であって、
前記ブレード本体を、前記温度範囲で５〜１０時間保持して熱処理することを特徴とする切断用ブレードの製造方法。
【請求項４】
請求項１〜３のいずれか一項に記載の切断用ブレードの製造方法により製造され、
熱処理前の前記ブレード本体の弾性率を基準として、熱処理後の当該ブレード本体の弾性率が１０５％以上であることを特徴とする切断用ブレード。
【発明の詳細な説明】
【技術分野】
【０００１】
本発明は、例えば酸化アルミニウム（アルミナ）や石英、ガラス、水晶等の硬脆材料の精密切断加工に使用される切断用ブレードの製造方法、及び、これにより製造される切断用ブレードに関する。
【背景技術】
【０００２】
従来、半導体製品などに用いられる酸化アルミニウムや石英、ガラス、水晶等の硬脆材料（被切断材）に溝加工を施したり、切断することによって個片化したりする加工（以下、これらの加工を総じて切断又は切断加工と言う）には、高精度が要求されており、このような切断加工には、円形薄板状のブレード本体を有する切断用ブレードが使用されている。ブレード本体のボンド相には、ダイヤモンドやｃＢＮ（立方晶窒化ホウ素）からなる砥粒が分散されている（例えば、下記特許文献１〜３を参照）。
【０００３】
とりわけ、被切断材として、チッピングやクラック、角欠け等（以下、チッピング等と省略）が生じやすい前記硬脆材料を精密切断加工する場合には、被切断材に及ぼされる加工負荷の衝撃を緩和するため、ボンド相が弾性のある樹脂結合剤相（レジンボンド相）からなるレジンボンド砥石を用いて、チッピング等を抑制している（例えば、下記特許文献３を参照）。
【先行技術文献】
【特許文献】
【０００４】
【特許文献１】特開２００８−４９４１２号公報
【特許文献２】特開２００３−３００１６６号公報
【特許文献３】特開平９−１１７８６３号公報
【発明の概要】
【発明が解決しようとする課題】
【０００５】
しかしながら、前述した従来のレジンボンド砥石（切断用ブレード）においては、ブレード本体が弾性を有している（つまり弾性率が低い）ために、被切断材に切り込まれにくく、また自生発刃作用が十分とはいえず、切断抵抗が高くなりやすかった。またこれにより、被切断材のチッピング等が大きくなりやすく、切断速度を高めることができなかった。
【０００６】
本発明は、このような事情に鑑みてなされたものであって、ブレード本体にレジンボンド相を用いつつも、弾性率が高められて被切断材に切り込みやすくされ、かつ、自生発刃作用が十分に促されて、切断抵抗を低減できるとともに加工品位が向上され、より切断速度を高めることができる切断用ブレードの製造方法及び切断用ブレードを提供することを目的としている。
【課題を解決するための手段】
【０００７】
前記目的を達成するために、本発明の発明者は、このような切断用ブレードについて鋭意研究を重ねた結果、ブレード本体に所定の温度範囲・保持時間による熱処理を施すことによって、このブレード本体の弾性率が高められて切れ味が増し、かつ、該ブレード本体が適度に脆くなって自生発刃作用が促されるという知見を得るに至った。
【０００８】
本発明に係る切断用ブレードの製造方法は、このような知見に基づいてなされたものであり、フェノール樹脂を主成分とするレジンボンド相に砥粒が分散されて保持された円形薄板状のブレード本体を、３５０〜５００℃の温度範囲で１〜１０時間保持して熱処理することを特徴としている。
【０００９】
本発明の切断用ブレードの製造方法では、フェノール樹脂を主成分とするレジンボンド相に砥粒が分散保持されたブレード本体に対して、前述の温度範囲・保持時間による熱処理を施すことで、該ブレード本体の弾性を抑えるとともに弾性率を高めている。
このような熱処理が施されたブレード本体は、被切断材に接触する切れ刃部分の砥粒がレジンボンド相内に弾性により押し戻されるようなことが抑制されて、該被切断材に対して鋭く切り込まれ、切れ味が高められる。また、このブレード本体は適度に脆くもされており、砥粒はその摩耗状態に応じてレジンボンド相から脱落しやすくされて、自生発刃作用が十分に促される。
従って、このように製造された切断用ブレードは、切断抵抗が低減されるとともに加工品位が向上されて、より切断速度を高めることができるのである。
【００１０】
ここで、熱処理温度が２５０℃を下回るほど低かったり、熱処理時間が１時間を下回るほど短かったりすると、前述した顕著な効果が得られるほどにはブレード本体の弾性率は高められず、また適度な脆性が得られない。
また、熱処理温度が５００℃を上回るほど高かったり、熱処理時間が１０時間を上回るほど長かったりすると、ブレード本体が炭化して切断中に破損するおそれや、該ブレード本体の変質（弾性率向上）に寄与することなく無駄に加熱エネルギーや時間が浪費される可能性がある。
【００１１】
具体的に、従来では、レジンボンド砥石に対して例えば２２０℃以上の熱処理を施すことは劣化のおそれがあると考えられ、当業者は行わなかった。一方、本発明の発明者は、鋭意研究を重ねることにより、当業者が容易には想到し得ない所定の熱処理を積極的に取り入れることで、前述の顕著な効果が得られることを見出したのである。
【００１２】
また、本発明の切断用ブレードの製造方法において、前記ブレード本体を、４００〜５００℃の温度範囲で熱処理することとしてもよい。
また、本発明の切断用ブレードの製造方法において、前記ブレード本体を、前記温度範囲で５〜１０時間保持して熱処理することとしてもよい。
【００１３】
この場合、熱処理後のブレード本体の弾性率が、熱処理前のブレード本体の弾性率を基準（１００％）として、例えば１０５〜１８０％程度にまで確実に高められることになる。これにより、熱処理後のブレード本体は、その剛性が確保されつつも適度な脆性が得られて、前述した効果が一層確実に奏功される。
【００１４】
また、本発明に係る切断用ブレードは、前述した切断用ブレードの製造方法により製造され、熱処理前の前記ブレード本体の弾性率を基準として、熱処理後の当該ブレード本体の弾性率が１０５％以上であることを特徴としている。
【発明の効果】
【００１５】
本発明の切断用ブレードの製造方法及びこれにより製造された切断用ブレードによれば、ブレード本体にレジンボンド相を用いつつも、弾性率が高められて被切断材に切り込みやすくされ、かつ、自生発刃作用が十分に促されて、切断抵抗を低減できるとともに加工品位が向上され、より切断速度を高めることができる。
【図面の簡単な説明】
【００１６】
【図１】本発明の一実施形態により製造される切断用ブレードの概略を示す側面図である。
【図２】図１におけるＡ−Ａ断面である。
【図３】図２におけるＢ部の拡大図である。
【発明を実施するための形態】
【００１７】
以下、本発明の一実施形態に係る切断用ブレード１０について、図面を参照して説明する。
本実施形態の切断用ブレード１０は、半導体デバイス（電子材料部品）に用いられる例えば酸化アルミニウム（Ａｌ２Ｏ３）、炭化珪素（ＳｉＣ）、石英、ガラス、水晶等の硬脆材料を被切断材とした精密切断加工に使用されるものである。具体的に、この切断用ブレード１０は、例えば発振子等、強ピッチで溝加工を必要とされる分野や、切断することによって個片化する製法をとる電子材料製造分野に適している。
【００１８】
図１に示されるように、切断用ブレード１０は、軸線Ｏを中心とした円形薄板状をなし、厚さ０．０５〜０．５ｍｍ程度とされたブレード本体１を有している。また、ブレード本体１の中央部には、このブレード本体１の軸線Ｏを中心とした円形をなし、該ブレード本体１を厚さ方向（図２における左右方向）に貫通する取付孔４が形成されており、このためブレード本体１は、厳密には円環薄板状を呈している。
【００１９】
特に図示しないが、切断用ブレード１０は、ブレード本体１がフランジを介して切断装置の主軸に取り付けられて、軸線Ｏ回りに回転されつつ該軸線Ｏに垂直な方向に送り出されることにより、該ブレード本体１においてフランジより径方向外側に突出された外周端縁（切れ刃）で被切断材を切断する。
【００２０】
図３に示されるように、ブレード本体１の切れ刃は、該ブレード本体１の厚さと等しい極小さな幅の外周面１Ａと、該ブレード本体１の軸線Ｏ方向を向く両側面１Ｂにおける外周縁部と、外周面１Ａ及び側面１Ｂの交差稜線部分であるエッジ部とによって形成されている。
【００２１】
そして、ブレード本体１は、フェノール樹脂を主成分とするレジンボンド相２と、該レジンボンド相２に分散されて保持された砥粒３とを備えている。砥粒３は、ダイヤモンド砥粒及びｃＢＮ砥粒の少なくともいずれかからなり、レジンボンド相２において複数の砥粒３同士は、互いの間隔が均一となるように分散されている。尚、特に図示しないが、ブレード本体１のレジンボンド相２には、さらにＷＣ（炭化タングステン）等からなるフィラーが分散されている。
【００２２】
次に、本実施形態の切断用ブレード１０の製造方法について説明する。
この切断用ブレード１０の製造方法は、レジンボンド相２素材に溶媒、砥粒３及びフィラーを混合してスラリーとするスラリー形成工程と、前記スラリーをドクターブレード法によりシート状とし、さらに円板状にくり抜いてブレード本体１素材とする成形工程と、前記ブレード本体１素材をホットプレスする圧縮工程と、圧縮工程を経たブレード本体１素材を、２５０〜５００℃の温度範囲で１〜１０時間保持して熱処理する熱処理工程と、このブレード本体１素材を所定サイズに仕上げ加工する（形状を整える）仕上げ工程とを備えている。
【００２３】
[スラリー形成工程]
まず、フェノール樹脂（レジンボンド相２）素材を所定量秤量し、ＩＰＡ溶媒を１０ｍｌ加えてフェノール樹脂素材を溶解させる。次に、溶解させた樹脂溶液に、上述した砥粒３及び粉末状のフィラーを添加して混ぜ合わせることにより、スラリーを形成する。尚、上記樹脂溶液に、シランカップリング剤を混合してもよい。
【００２４】
[成形工程]
次いで、上記スラリーを、ドクターブレード法により、例えば厚さ０．３ｍｍのシート状に成形する。
このシートを乾燥させた後、該シートから直径７０ｍｍの円板状ブレードをくり抜くことにより、ブレード本体１素材を形成する。
【００２５】
[圧縮工程]
次いで、上記ブレード本体１素材を、ホットプレスにて圧縮成型する。成型条件は、例えば、熱板２００℃、１８０℃雰囲気で３０分間、圧力１０ｔｏｎである。
【００２６】
[熱処理工程]
次いで、上記ブレード本体１素材を、例えば電気炉（オーブン）等に収容して、２５０〜５００℃の温度範囲で１〜１０時間保持して熱処理する。この熱処理は、大気雰囲気中で行われる。
ここで、前記熱処理は、３００〜５００℃の温度範囲で行われることが好ましく、４００〜５００℃の温度範囲で行われることがより望ましい。また、５〜１０時間保持して熱処理することが好ましい。
【００２７】
[仕上げ工程]
こうしてブレード本体１素材を熱処理したものを、所定サイズとなるように外周部と内周部を切断あるいは研削加工することで、所望形状の切断用ブレード１０を得ることができる。
尚、上述した各工程における材料の種類や名称、成形寸法、成型条件等は、本実施形態に限定されるものではない。
【００２８】
このような切断用ブレード１０の製造方法により製造される切断用ブレード１０は、熱処理前のブレード本体１（素材）の弾性率を基準（１００％）として、熱処理後の当該ブレード本体１の弾性率が１０５％以上とされており、好ましくは１２０％以上、望ましくは１６０％以上であって、１８０％以下である。
【００２９】
以上説明した本実施形態の切断用ブレード１０の製造方法では、フェノール樹脂を主成分とするレジンボンド相２に砥粒３が分散保持されたブレード本体１（素材）に対して、２５０〜５００℃の温度範囲で１〜１０時間保持して熱処理することで、該ブレード本体１の弾性を抑えるとともに弾性率を高めている。
このような熱処理が施されたブレード本体１は、被切断材に接触する切れ刃部分の砥粒３がレジンボンド相２内に弾性により押し戻されるようなことが抑制されて、該被切断材に対して鋭く切り込まれ、切れ味が高められる。また、このブレード本体１は適度に脆くもされており、砥粒３はその摩耗状態に応じてレジンボンド相２から脱落しやすくされて、自生発刃作用が十分に促される。
従って、このように製造された切断用ブレード１０は、切断抵抗が低減されるとともに加工品位が向上されて、より切断速度を高めることができるのである。
【００３０】
ここで、熱処理温度が２５０℃を下回るほど低かったり、熱処理時間が１時間を下回るほど短かったりすると、前述した顕著な効果が得られるほどにはブレード本体１の弾性率は高められず、また適度な脆性が得られない。
また、熱処理温度が５００℃を上回るほど高かったり、熱処理時間が１０時間を上回るほど長かったりすると、ブレード本体１が炭化して切断中に破損するおそれや、該ブレード本体１の変質（弾性率向上）に寄与することなく無駄に加熱エネルギーや時間が浪費される可能性がある。
【００３１】
具体的に、従来では、レジンボンド砥石に対して例えば２２０℃以上の熱処理を施すことは劣化のおそれがあると考えられ、当業者は行わなかった。一方、本発明の発明者は、鋭意研究を重ねることにより、当業者が容易には想到し得ない所定の熱処理を積極的に取り入れることで、前述の顕著な効果が得られることを見出したのである。
尚、前述の効果をより確実に奏功するには、ブレード本体１を、３００℃〜５００℃の温度範囲で熱処理することが好ましい。
【００３２】
また、前述の熱処理工程において、ブレード本体１を、４００〜５００℃の温度範囲で熱処理したり、５〜１０時間保持して熱処理したりした場合には、熱処理後のブレード本体１の弾性率が、熱処理前のブレード本体１の弾性率を基準（１００％）として、例えば１０５〜１８０％程度にまで確実に高められることになる。これにより、熱処理後のブレード本体１は、その剛性が確保されつつも適度な脆性が得られて、前述した効果が一層確実に奏功される。
【００３３】
尚、本発明は前述の実施形態に限定されるものではなく、本発明の趣旨を逸脱しない範囲において種々の変更を加えることが可能である。
【００３４】
例えば、前述の実施形態では、ブレード本体１として、砥粒３及びフィラーが分散されたレジンボンド相２が１層設けられているが、このようなレジンボンド相２が複数積層されたブレード本体１であってもよい。
また、レジンボンド相２には、フィラーが分散されていなくても構わない。
【００３５】
また、前述の実施形態では、切断用ブレード１０が、被切断材として例えば酸化アルミニウム（Ａｌ２Ｏ３）、炭化珪素（ＳｉＣ）、石英、ガラス、水晶等の硬脆材料の切断に使用されると説明したが、それ以外の電子部品材料からなる被切断材を切断することとしてもよい。
【実施例】
【００３６】
以下、本発明を実施例により具体的に説明する。ただし本発明はこの実施例に限定されるものではない。
【００３７】
まず、熱処理工程における条件（温度・時間）と、この熱処理によるブレード本体１の弾性率との関係について、確認を行った。
具体的には、フェノール樹脂をホットプレスしてなるブレード本体１素材の帯板状サンプル品に対して、熱処理工程を施したもの（温度・時間を種々に設定）と、熱処理工程を施さないもの（つまり熱処理前のものと同じ）とを、下記表１のように用意した。そして、これらサンプル品の弾性率（単位：ＭＰａ）を、抗折試験による３点曲げで測定した。
【００３８】
【表１】
0005693501.tif 000002
【００３９】
表１に示されるように、熱処理を施さないもの（弾性率：２５４６ＭＰａ）に対して、２５０〜５００℃の温度範囲で１〜１０時間保持して熱処理を施したものは、弾性率がすべて高くなっていた。中でも、５〜１０時間保持して熱処理したものは、熱処理していないものを基準（１００％）として、弾性率がすべて１０５％以上となっていた。さらに、４００〜５００℃の温度範囲で熱処理したものは、熱処理していないものを基準として、弾性率がすべて１２０％以上となっており、そのうち、５時間・１０時間保持したものについては、弾性率が１６０％以上であった。尚、温度が５５０℃のものは、ブレード本体１が炭化して測定不可であった。
以上のことから、ブレード本体１に本発明の温度範囲・保持時間とされた熱処理を施すことによって、弾性率が高められることが確認された。
【００４０】
次に、熱処理工程における条件（温度・時間）と、チッピング量及び角欠けとの関係について、確認を行った。
具体的には、前述した切断用ブレードの製造方法により、ブレード組成（体積％）がフェノール樹脂：６１．２５％、ダイヤモンド砥粒：１２．５％、ＷＣフィラー：２６．２５％とされた切断用ブレードを複数作製し、これら切断用ブレードのうち、熱処理を施したものと、熱処理を施さないものとを用意した。尚、熱処理を施したものに関しては、温度を下記表２のように設定し、保持時間はすべて５時間とした。
【００４１】
また切断条件については、使用ダイサー：Ａ−ＷＤ１０Ａ（株式会社東京精密製）、使用ワーク（被切断材）：アルミナ９６％、スピンドル（主軸）回転数：２１０００ｒｐｍ、送り速度：５ｍｍ／ｓとした。そして、切断して得られたチップにおける最大チッピング量と角欠けの有無について確認した。尚、上記最大チッピング量とは、切断加工によって、チップ内へ向けて意図せずカーフ端面から切り欠かれたチッピングのうち、最も大きいものの切り欠き量（深さ）を差し、上記角欠けの有無とは、矩形状に切り欠かれたチップにおける四隅のいずれか１つ以上に、折損（欠け）が有るか否かを差す。
【００４２】
【表２】
0005693501.tif 000003
【００４３】
表２に示されるように、熱処理を施したものは、熱処理を施さないものに比べて、最大チッピング量がすべて低減され、また角欠けも確認されなかった。尚、５５０℃の温度で熱処理したものは、ブレード本体１が破損して測定不可であった。
以上のことから、ブレード本体１に本発明の温度範囲・保持時間とされた熱処理を施すことによって、切断の加工品位が向上することが確認された。
【符号の説明】
【００４４】
１  ブレード本体
２  レジンボンド相
３  砥粒
１０  切断用ブレード
【図１】
0005693501.tif 000004
【図２】
0005693501.tif 000005
【図３】
0005693501.tif 000006